(57)【要約】  耐摩耗性等の機械的耐久性を有するとともに、無色透明性が十分に確保され、長時間露光による紫外線吸収能の劣化が少ない紫外線吸収膜を形成させるための塗布液、およびその塗布液を用いて形成された耐摩耗性等の機械的耐久性を有し、無色透明性が十分に確保され、長時間露光による紫外線吸収能の劣化が少ない紫外線吸収膜を有する紫外線吸収ガラス物品を提供する。  加水分解性ケイ素化合物類から選ばれる少なくとも１種からなる酸化ケイ素系マトリクス原料成分と、紫外線吸収剤と、第一プロトンのｐＫａが１．０〜５．０の酸と、水とを含有する紫外線吸収膜形成用塗布液およびこれを用いて得られる紫外線吸収ガラス物品。【特許請求の範囲】
【請求項１】
加水分解性ケイ素化合物類から選ばれる少なくとも１種からなる酸化ケイ素系マトリクス原料成分と、紫外線吸収剤と、第一プロトンのｐＫａが１．０〜５．０の酸と、水とを含有する紫外線吸収膜形成用塗布液。
【請求項２】
前記酸を、該酸の第一プロトンが完全に解離したときのプロトンの塗布液全質量に対するモル濃度として０．００５〜５．０モル／ｋｇとなる割合で含有する、請求項１に記載の紫外線吸収膜形成用塗布液。
【請求項３】
前記酸が、酢酸、乳酸、マレイン酸、マロン酸およびシュウ酸からなる群から選ばれる少なくとも１種である、請求項１または２に記載の紫外線吸収膜形成用塗布液。
【請求項４】
前記酸化ケイ素系マトリクス原料成分の主成分として部分加水分解縮合物を含んでいてもよい４官能性加水分解性ケイ素化合物を含有し、さらに可撓性付与成分を含有する、請求項１〜３のいずれか１項に記載の紫外線吸収膜形成用塗布液。
【請求項５】
前記酸化ケイ素系マトリクス原料成分の主成分として、それぞれ部分加水分解縮合物および／または両者の部分加水分解共縮合物を含んでいてもよい、４官能性加水分解性ケイ素化合物および３官能性加水分解性ケイ素化合物を含有する、請求項１〜４のいずれか１項に記載の紫外線吸収膜形成用塗布液。
【請求項６】
前記紫外線吸収剤がベンゾフェノン系紫外線吸収剤である、請求項１〜５のいずれか１項に記載の紫外線吸収膜形成用塗布液。
【請求項７】
前記ベンゾフェノン系紫外線吸収剤が、水酸基含有ベンゾフェノン系化合物とエポキシ基含有加水分解性ケイ素化合物とが反応して得られる加水分解性ケイ素化合物である、請求項６に記載の紫外線吸収膜形成用塗布液。
【請求項８】
前記紫外線吸収剤の含有量が前記酸化ケイ素系マトリクス原料成分１００質量部に対して１〜５０質量部である、請求項１〜７のいずれか１項に記載の紫外線吸収膜形成用塗布液。
【請求項９】
前記水の含有量が前記酸化ケイ素系マトリクス原料成分のＳｉＯ２換算量に対してモル比で１〜２０当量である、請求項１〜８のいずれか１項に記載の紫外線吸収膜形成用塗布液。
【請求項１０】
シリカ微粒子をさらに含有する、請求項１〜９のいずれか１項に記載の紫外線吸収膜形成用塗布液。
【請求項１１】
前記シリカ微粒子の含有量が前記酸化ケイ素系マトリクス原料成分１００質量部に対して０．５〜５０質量部である、請求項１０に記載の紫外線吸収膜形成用塗布液。
【請求項１２】
塗布液全質量に対する前記酸化ケイ素系マトリクス原料成分の含有量が、該成分に含まれるケイ素原子をＳｉＯ２に換算したときのＳｉＯ２含有量として、１〜２０質量％である、請求項１〜１１のいずれか１項に記載の紫外線吸収膜形成用塗布液。
【請求項１３】
ガラス基材と、前記ガラス基材の少なくとも一部の表面に請求項１〜１２のいずれか１項に記載の紫外線吸収膜形成用塗布液を用いて形成された紫外線吸収膜とを有する紫外線吸収ガラス物品。
【発明の詳細な説明】
【技術分野】
【０００１】
本発明は、ガラス等の物品表面に紫外線吸収膜を形成させるための塗布液およびその塗布液を用いて形成された紫外線吸収膜を有する紫外線吸収ガラス物品に関する。
【背景技術】
【０００２】
近年、自動車等の車輌用の窓ガラスや家屋、ビル等の建物に取り付けられる建材用の窓ガラス等の透明基板に、これらを通して車内や屋内に入射する紫外線を吸収する能力を有し、かつ耐摩耗性等の機械的耐久性を備えた紫外線吸収膜を被膜形成する試みがなされている。【０００３】
上記高い耐摩耗性と紫外線吸収能を有する紫外線吸収被膜を得るために、従来から、有機系紫外線吸収剤をシラン化合物に配合した塗布液を用いて基板上にシリカ系紫外線吸収膜を形成させる試みがなされている。例えば、特許文献１には、シリコンアルコキシドと、ポリエチレングリコール等の水溶性有機ポリマーとを含み、さらに紫外線吸収剤や有機色素を含有する塗布液をガラス板上に塗布し、硬化させて有機無機複合膜からなる紫外線吸収膜を得ることが記載されている。しかしながら、特許文献１に記載のシリカ系紫外線吸収膜では、耐摩擦性等の機械的耐久性は有するものの、無色透明が求められる場合にも膜に黄色味がでてしまう点や、長時間露光により紫外線吸収能が劣化する点で問題があった。【０００４】
そこで、耐摩耗性等の機械的耐久性を確保しつつ、無色透明性が十分に確保され、長時間露光による紫外線吸収能の劣化が少ない紫外線吸収膜が求められていた。
【先行技術文献】
【特許文献】
【０００５】
【特許文献１】国際公開第２００６／１３７４５４号パンフレット
【発明の概要】
【発明が解決しようとする課題】
【０００６】
本発明は上記問題を解決するためになされたものであって、耐摩耗性等の機械的耐久性を有するとともに、無色透明性が十分に確保され、長時間露光による紫外線吸収能の劣化が少ない紫外線吸収膜を形成させるための塗布液、およびその塗布液を用いて形成された耐摩耗性等の機械的耐久性を有し、無色透明性が十分に確保され、長時間露光による紫外線吸収能の劣化が少ない紫外線吸収膜を有する紫外線吸収ガラス物品を提供することを目的とする。
【課題を解決するための手段】
【０００７】
本発明は、以下の構成を有する紫外線吸収膜形成用塗布液および紫外線吸収ガラス物品を提供する。
［１］加水分解性ケイ素化合物類から選ばれる少なくとも１種からなる酸化ケイ素系マトリクス原料成分と、紫外線吸収剤と、第一プロトンのｐＫａが１．０〜５．０の酸と、水とを含有する紫外線吸収膜形成用塗布液。
［２］前記酸を、該酸の第一プロトンが完全に解離したときのプロトンの塗布液全質量に対するモル濃度として０．００５〜５．０モル／ｋｇとなる割合で含有する［１］に記載の紫外線吸収膜形成用塗布液。
［３］前記酸が、酢酸、乳酸、マレイン酸、マロン酸およびシュウ酸からなる群から選ばれる少なくとも１種である［１］または［２］に記載の紫外線吸収膜形成用塗布液。
［４］前記酸化ケイ素系マトリクス原料成分の主成分として部分加水分解縮合物を含んでいてもよい４官能性加水分解性ケイ素化合物を含有し、さらに可撓性付与成分を含有する、［１］〜［３］のいずれかに記載の紫外線吸収膜形成用塗布液。
［５］前記酸化ケイ素系マトリクス原料成分の主成分として、それぞれ部分加水分解縮合物および／または両者の部分加水分解共縮合物を含んでいてもよい、４官能性加水分解性ケイ素化合物および３官能性加水分解性ケイ素化合物を含有する、［１］〜［４］のいずれかに記載の紫外線吸収膜形成用塗布液。
［６］前記紫外線吸収剤がベンゾフェノン系紫外線吸収剤である、［１］〜［５］のいずれかに記載の紫外線吸収膜形成用塗布液。
［７］前記ベンゾフェノン系紫外線吸収剤が、水酸基含有ベンゾフェノン系化合物とエポキシ基含有加水分解性ケイ素化合物とが反応して得られる加水分解性ケイ素化合物である［６］に記載の紫外線吸収膜形成用塗布液。
［８］前記紫外線吸収剤の含有量が前記酸化ケイ素系マトリクス原料成分１００質量部に対して１〜５０質量部である、［１］〜［７］のいずれか１項に記載の紫外線吸収膜形成用塗布液。
［９］前記水の含有量が前記酸化ケイ素系マトリクス原料成分のＳｉＯ２換算量に対してモル比で１〜２０当量である［１］〜［８］のいずれかに記載の紫外線吸収膜形成用塗布液。
［１０］シリカ微粒子をさらに含有する［１］〜［９］のいずれかに記載の紫外線吸収膜形成用塗布液。
［１１］前記シリカ微粒子の含有量が前記酸化ケイ素系マトリクス原料成分１００質量部に対して０．５〜５０質量部である［１０］に記載の紫外線吸収膜形成用塗布液。
［１２］塗布液全質量に対する前記酸化ケイ素系マトリクス原料成分の含有量が、該成分に含まれるケイ素原子をＳｉＯ２に換算したときのＳｉＯ２含有量として、１〜２０質量％である、［１］〜［１１］のいずれかに記載の紫外線吸収膜形成用塗布液。
［１３］ガラス基材と、前記ガラス基材の少なくとも一部の表面に［１］〜［１２］のいずれかに記載の紫外線吸収膜形成用塗布液を用いて形成された紫外線吸収膜とを有する紫外線吸収ガラス物品。
【発明の効果】
【０００８】
本発明の紫外線吸収膜形成用塗布液を用いれば、耐摩耗性等の機械的耐久性を有するとともに、無色透明性が十分に確保され、長時間露光による紫外線吸収能の劣化が少ない紫外線吸収膜が形成可能であり、このような紫外線吸収膜を有する本発明の紫外線吸収ガラス物品は、無色透明であり機械的にも紫外線吸収能についても長期耐久性を有する。
【発明を実施するための形態】
【０００９】
以下に本発明の実施の形態を説明する。
［本発明の紫外線吸収膜形成用塗布液］
紫外線吸収膜形成用塗布液は、加水分解性ケイ素化合物類から選ばれる少なくとも１種からなる酸化ケイ素系マトリクス原料成分と、紫外線吸収剤と、第一プロトンのｐＫａが１．０〜５．０の酸と、水とを含有する。
【００１０】
＜酸化ケイ素系マトリクス原料成分＞
本発明の紫外線吸収膜形成用塗布液が含有する酸化ケイ素系マトリクス原料成分は、加水分解性ケイ素化合物類から選ばれる少なくとも１種からなる。本明細書において、加水分解性ケイ素化合物類とは、少なくとも１個の加水分解性基がケイ素原子に結合したシラン化合物群およびこのようなシラン化合物群の１種または２種以上の部分加水分解（共）縮合物の総称として用いる。また、加水分解性ケイ素化合物の官能性の数は、ケイ素原子に結合した加水分解性基の数をいう。
【００１１】
本発明の紫外線吸収膜形成用塗布液において、加水分解性ケイ素化合物類は、触媒としての上記酸と水の存在下、加水分解性基が加水分解してケイ素原子に結合した水酸基（すなわち、シラノール基）を生成し、次いでシラノール基同士が脱水縮合して−Ｓｉ−Ｏ−Ｓｉ−で表されるシロキサン結合を生成して高分子量化する。２官能性加水分解性ケイ素化合物のみからは線状のポリシロキサンが生成するが、３官能性加水分解性ケイ素化合物や４官能性加水分解性ケイ素化合物からはポリシロキサンの３次元的なネットワークが生成され、酸化ケイ素系マトリクスが形成される。また、２官能性加水分解性ケイ素化合物と３官能性加水分解性ケイ素化合物や４官能性加水分解性ケイ素化合物との混合物からもポリシロキサンの３次元的なネットワーク・酸化ケイ素系マトリクスが形成される。
【００１２】
本発明の紫外線吸収膜形成用塗布液においては、酸化ケイ素系マトリクス原料成分の主成分として、部分加水分解縮合物を含んでいてもよい４官能性加水分解性ケイ素化合物を含有することが好ましく、その場合には、さらに後述する可撓性付与成分を含有することが好ましい。上記酸化ケイ素系マトリクス原料成分としては、また、主成分として４官能性加水分解性ケイ素化合物および３官能性加水分解性ケイ素化合物のそれぞれ部分加水分解縮合物および／またはこれらの部分加水分解共縮合物を含んでいてもよい、４官能性加水分解性ケイ素化合物および３官能性加水分解性ケイ素化合物を含有するものも好ましい。
【００１３】
酸化ケイ素系マトリクス原料成分に係る特に好ましい態様としては、酸化ケイ素系マトリクス原料成分が部分加水分解縮合物を含んでいてもよい４官能性加水分解性ケイ素化合物のみで構成され、可撓性付与成分ともに紫外線吸収膜形成用塗布液に配合される態様である。または、酸化ケイ素系マトリクス原料成分がそれぞれ部分加水分解縮合物および／またはこれらの部分加水分解共縮合物を含んでいてもよい、４官能性加水分解性ケイ素化合物および３官能性加水分解性ケイ素化合物で構成され、必要に応じて可撓性付与成分ともに紫外線吸収膜形成用塗布液に配合される態様である。
【００１４】
加水分解性ケイ素化合物が有する加水分解性基として、具体的には、アルコキシ基（アルコキシ置換アルコキシ基などの置換アルコキシ基を含む）、アルケニルオキシ基、アシル基、アシルオキシ基、オキシム基、アミド基、アミノ基、イミノキシ基、アミノキシ基、アルキル置換アミノ基、イソシアネート基、塩素原子などが挙げられる。これらのうちでも加水分解性基としては、アルコキシ基、アルケニルオキシ基、アシルオキシ基、イミノキシ基、アミノキシ基等のオルガノオキシ基が好ましく、特にアルコキシ基が好ましい。アルコキシ基としては、炭素数４以下のアルコキシ基と炭素数４以下のアルコキシ置換アルコキシ基（２−メトキシエトキシ基など）が好ましく、特にメトキシ基とエトキシ基が好ましい。
【００１５】
上記４官能性加水分解性ケイ素化合物は、４個の加水分解性基がケイ素原子に結合した化合物である。加水分解性基の４個は互いに同一であっても異なっていてもよい。加水分解性基は、好ましくはアルコキシ基であり、より好ましくは炭素数４以下のアルコキシ基、さらに好ましくはメトキシ基とエトキシ基である。具体的には、テトラメトキシシラン、テトラエトキシシラン、テトラｎ−プロポキシシラン、テトラｎ−ブトキシシラン、テトラｓｅｃ−ブトキシシラン、テトラｔｅｒｔ−ブトキシシラン等が挙げられるが、本発明において好ましくは、テトラエトキシシラン、テトラメトキシシラン等が用いられる。これらは１種が単独で用いられても、２種以上が併用されてもよい。
【００１６】
上記３官能性加水分解性ケイ素化合物は、３個の加水分解性基と１個の非加水分解性基がケイ素原子に結合した化合物である。加水分解性基の３個は互いに同一であっても異なっていてもよい。加水分解性基は、好ましくはアルコキシ基であり、より好ましくは炭素数４以下のアルコキシ基、さらに好ましくはメトキシ基とエトキシ基である。
【００１７】
非加水分解性基としては、非加水分解性の官能基を有する、または官能基を有しない１価有機基であることが好ましく、官能基を有する非加水分解性の１価有機基であることがより好ましい。非加水分解性の１価有機基とは、当該有機基とケイ素原子が炭素−ケイ素結合で結合する、結合末端原子が炭素原子である有機基をいう。
【００１８】
ここで、本明細書に用いる官能基とは、単なる置換基とは区別された、反応性を有する基を包括的に示す用語であり、例えば、飽和炭化水素基のような非反応性の基は、これに含まれない。また、モノマーが側鎖に有するような高分子化合物の主鎖形成に関わらない付加重合性の不飽和二重結合（エチレン性二重結合）は官能基の１種とする。また、本明細書に用いる（メタ）アクリル酸エステル等の「（メタ）アクリル…」の用語は、「アクリル…」と「メタクリル…」の両方を意味する用語である。
【００１９】
上記非加水分解性の１価有機基のうちでも、官能基を有しない非加水分解性の１価有機基としては、アルキル基、アリール基などの付加重合性の不飽和二重結合を有しない炭化水素基、ハロゲン化アルキル基などの付加重合性の不飽和二重結合を有しないハロゲン化炭化水素基が好ましい。官能基を有しない非加水分解性の１価有機基としては、特に炭素数２０以下、より好ましくは１０以下が好ましい。この１価有機基としては、炭素数４以下のアルキル基が好ましい。
【００２０】
官能基を有しない非加水分解性の１価有機基を有する３官能性加水分解性ケイ素化合物としては具体的には、メチルトリメトキシシラン、メチルトリエトキシシラン、メチルトリス（２−メトキシエトキシ）シラン、メチルトリアセトキシシラン、メチルトリプロポキシシラン、メチルトリイソプロペノキシシラン、メチルトリブトキシシラン、エチルトリメトキシシラン、エチルトリエトキシシラン、フェニルトリメトキシシラン、フェニルトリエトキシシラン、フェニルトリアセトキシシラン等が挙げられる。これらは１種が単独で用いられても、２種以上が併用されてもよい。
【００２１】
上記官能基を有する非加水分解性の１価有機基における官能基としては、エポキシ基、（メタ）アクリロキシ基、１級または２級のアミノ基、オキセタニル基、ビニル基、スチリル基、ウレイド基、メルカプト基、イソシアネート基、シアノ基、ハロゲン原子等が挙げられるが、エポキシ基、（メタ）アクリロキシ基、１級または２級のアミノ基、オキセタニル基、ビニル基、ウレイド基、メルカプト基などが好ましい。特に、エポキシ基、１級または２級のアミノ基、（メタ）アクリロキシ基が好ましい。エポキシ基を有する１価有機基としては、グリシドキシ基、３，４−エポキシシクロヘキシル基を有する１価有機基が好ましく、１級または２級のアミノ基を有する有機基としては、アミノ基、モノアルキルアミノ基、フェニルアミノ基、Ｎ−（アミノアルキル）アミノ基などを有する１価有機基が好ましい。
【００２２】
１価有機基における官能基は２個以上存在していてもよいが、１級または２級のアミノ基の場合を除いて１個の官能基を有する１価有機基が好ましい。１級または２級のアミノ基の場合は、２個以上のアミノ基を有していてもよく、その場合は１個の１級アミノ基と１個の２級アミノ基を有する１価有機基、例えば、Ｎ−（２−アミノエチル）−３−アミノプロピル基や３−ウレイドプロピル基などが好ましい。これら官能基を有する１価有機基の全炭素数は２０以下が好ましく、１０以下がより好ましい。
【００２３】
官能基を有する非加水分解性の１価有機基を有する３官能性加水分解性ケイ素化合物としては具体的には、以下の化合物が挙げられる。
ビニルトリメトキシシラン、ビニルトリエトキシシラン、ビニルトリアセトキシシラン、ビニルトリス（２−メトキシエトキシ）シラン、ビニルトリイソプロペノキシシラン、ｐ−スチリルトリメトキシシラン、３−グリシドキシプロピルトリメトキシシラン、３−グリシドキシプロピルトリエトキシシラン、５，６−エポキシへキシルトリメトキシシラン、９，１０−エポキシデシルトリメトキシシラン、２−（３，４−エポキシシクロヘキシル）エチルトリメトキシシラン、２−（３，４−エポキシシクロヘキシル）エチルトリエトキシシラン、Ｎ−（２−アミノエチル）−３−アミノプロピルトリメトキシシラン、Ｎ−（２−アミノエチル）−３−アミノプロピルトリエトキシシラン、３−アミノプロピルトリメトキシシラン、３−アミノプロピルトリエトキシシラン、３−ウレイドプロピルトリエトキシシラン、３−メタクリロキシプロピルトリメトキシシラン、３−メタクリロキシプロピルトリエトキシシラン、３−アクリロキシプロピルトリメトキシシラン、ジ−（３−メタクリロキシ）プロピルトリエトキシシラン、３−イソシアネートプロピルトリエトキシシラン、３−クロロプロピルトリメトキシシラン、３−クロロプロピルトリエトキシシラン、３−クロロプロピルトリプロポキシシラン、３，３，３−トリフロロプロピルトリメトキシシラン、３−メルカプトプロピルトリメトキシシラン、３−メルカプトプロピルトリエトキシシラン、２−シアノエチルトリメトキシシラン等を挙げることができる。
【００２４】
これらのうちでも好ましい化合物としては、炭素数２または３のアルキル基の末端に、グリシドキシ基、２，３−エポキシシクロヘキシル基、アミノ基、アルキルアミノ基（アルキル基の炭素数は４以下）、フェニルアミノ基、Ｎ−（アミノアルキル）アミノ基（アルキル基の炭素数は４以下）、および（メタ）アクリロキシ基のいずれかの官能基を有する１価有機基の１個と、炭素数４以下のアルコキシ基の３個がケイ素原子に結合した３官能性加水分解性ケイ素化合物である。
【００２５】
このような化合物として、具体的には、３−グリシドキシプロピルトリメトキシシラン、３−グリシドキシプロピルトリエトキシシラン、２−（３，４−エポキシシクロヘキシル）エチルトリメトキシシラン、２−（３，４−エポキシシクロヘキシル）エチルトリエトキシシラン、３−メタクリロキシプロピルトリメトキシシラン、ジ−（３−メタクリロキシ）プロピルトリエトキシシラン等が挙げられる。シラン化合物との反応性の点から３−グリシドキシプロピルトリメトキシシラン、３−グリシドキシプロピルトリエトキシシラン、２−（３，４−エポキシシクロヘキシル）エチルトリメトキシシラン、２−（３，４−エポキシシクロヘキシル）エチルトリエトキシシラン等が特に好ましい。これらは１種が単独で用いられても、２種以上が併用されてもよい。
【００２６】
また、本発明の紫外線吸収膜形成用塗布液においては、酸化ケイ素系マトリクス原料成分として、必要に応じて２官能性加水分解性ケイ素化合物を含有してもよい。
２官能性加水分解性ケイ素化合物は、２個の加水分解性基と２個の非加水分解性基がケイ素原子に結合した化合物である。加水分解性基の２個は互いに同一であっても異なっていてもよい。加水分解性基は、好ましくはアルコキシ基であり、より好ましくは炭素数４以下のアルコキシ基、さらに好ましくはメトキシ基とエトキシ基である。
【００２７】
非加水分解性基としては、非加水分解性の１価有機基であることが好ましい。非加水分解性の１価有機基は必要に応じて、上記３官能性加水分解性ケイ素化合物と同様の官能基を有してもよい。
【００２８】
上記２官能性加水分解性ケイ素化合物として、具体的には、ジメチルジメトキシシラン、ジメチルジエトキシシラン、ジメチルジ（２−メトキシエトキシ）シラン、ジメチルジアセトキシシラン、ジメチルジプロポキシシラン、ジメチルジイソプロペノキシシラン、ジメチルジブトキシシラン、ビニルメチルジメトキシシラン、ビニルメチルジエトキシシラン、ビニルメチルジアセトキシシラン、ビニルメチルジ（２−メトキシエトキシ）シラン、ビニルメチルジイソプロペノキシシラン、フェニルメチルジメトキシシラン、フェニルメチルジエトキシシラン、フェニルメチルジアセトキシシラン、３−クロロプロピルメチルジメトキシシラン、３−クロロプロピルメチルジエトキシシラン、３−クロロプロピルメチルジプロポキシシラン、３，３，３−トリフロロプロピルメチルジメトキシシラン、３−メタクリルオキシプロピルメチルジメトキシシラン、３−アクリルオキシプロピルメチルジメトキシシラン、３−アミノプロピルメチルジメトキシシラン、３−アミノプロピルメチルジエトキシシラン、３−メルカプトプロピルメチルジメトキシシラン、３−メルカプトプロピルメチルジエトキシシラン、Ｎ−（２−アミノエチル）−３−アミノプロピルメチルジメトキシシラン、２−シアノエチルメチルジメトキシシラン等が挙げられる。これらは１種が単独で用いられても、２種以上が併用されてもよい。
【００２９】
本発明の紫外線吸収膜形成用塗布液において、上記４官能性加水分解性ケイ素化合物、３官能性加水分解性ケイ素化合物、２官能性加水分解性ケイ素化合物は、それ自体として配合されてもよく、それぞれの部分加水分解縮合物として配合されてもよく、これらの２種以上の部分加水分解共縮合物として配合されてもよい。以下、部分加水分解縮合物と部分加水分解共縮合物を総称して部分加水分解（共）縮合物ともいう。
【００３０】
部分加水分解（共）縮合物とは、加水分解性ケイ素化合物が加水分解し、次いで脱水縮合することによって生成するオリゴマー（多量体）である。部分加水分解（共）縮合物は通常溶媒に溶解する程度の高分子量化体である。部分加水分解（共）縮合物は、加水分解性基やシラノール基を有し、さらに加水分解（共）縮合して最終的な硬化物になる性質を有する。ある１種の加水分解性ケイ素化合物のみから部分加水分解縮合物を得ることができ、また２種以上の加水分解性ケイ素化合物からそれらの共縮合体である部分加水分解共縮合物を得ることもできる。
【００３１】
上記加水分解性ケイ素化合物の部分加水分解（共）縮合は、例えば、酸触媒存在下、加水分解性ケイ素化合物の低級アルコール溶液に水が添加された反応液を、１０〜４０℃で１〜４８時間撹拌することで行うことができる。なお、反応に用いる酸触媒の種類や量については紫外線吸収膜形成用塗布液が含有する酸と同様とする。
【００３２】
なお、本発明の紫外線吸収膜形成用塗布液において、４官能性加水分解性ケイ素化合物、３官能性加水分解性ケイ素化合物、２官能性加水分解性ケイ素化合物は、上記何れの状態で配合されても、最終的に酸化ケイ素系マトリクスを構成する単位として、それぞれ区別されるものである。以下、本発明の紫外線吸収膜形成用塗布液においては、例えば、４官能性加水分解性ケイ素化合物について、それ自体およびその部分加水分解縮合物と、部分加水分解共縮合物におけるその加水分解性ケイ素化合物由来の成分とを併せて、４官能性加水分解性ケイ素化合物の由来成分という。
【００３３】
本発明の紫外線吸収膜形成用塗布液が含有する酸化ケイ素系マトリクス原料成分は、好ましくは上記の通り、（１）４官能性加水分解性ケイ素化合物由来成分のみで構成されるか、（２）４官能性加水分解性ケイ素化合物由来成分および３官能性加水分解性ケイ素化合物由来成分で構成される。なお、（１）の場合、紫外線吸収膜形成用塗布液は、特に、得られる紫外線吸収膜が一定の膜厚を確保しながら十分な耐クラック性を獲得するために、可撓性付与成分を含有することが好ましい。また、（２）の場合、４官能性加水分解性ケイ素化合物由来成分と３官能性加水分解性ケイ素化合物由来成分の配合割合は、４官能性加水分解性ケイ素化合物由来成分／３官能性加水分解性ケイ素化合物由来成分として質量比で、３０／７０〜９５／５が好ましく、４０／６０〜９０／１０がより好ましく、５０／５０〜８０／２０が最も好ましい。
【００３４】
また、上記２官能性加水分解性ケイ素化合物由来成分は、（１）、（２）において必要に応じて任意に配合される。配合量は、酸化ケイ素系マトリクス原料成分全量に対して質量％で３０質量％以下の量とすることが好ましい。
【００３５】
また、本発明の紫外線吸収膜形成用塗布液において、塗布液全質量に対する上記酸化ケイ素系マトリクス原料成分の含有量は、該酸化ケイ素系マトリクス原料成分に含まれるケイ素原子をＳｉＯ２に換算したときのＳｉＯ２含有量として、１〜２０質量％であることが好ましく、より好ましくは３〜１５質量％である。この塗布液全質量に対する酸化ケイ素系マトリクス原料成分の含有量が、１％未満であると、所望の膜厚の紫外線吸収膜を得るための塗布液の塗布量を多くする必要があり、その結果外観が悪化するおそれがあり、２０質量％を超えると、塗布液を塗布した状態での膜厚が厚くなり、得られる紫外線吸収膜にクラックが発生するおそれがある。
【００３６】
＜紫外線吸収剤＞
本発明の紫外線吸収膜形成用塗布液は、これを用いて形成される膜が紫外線吸収膜として機能するように、紫外線吸収剤を含有する。本発明の紫外線吸収膜形成用塗布液においては、酸触媒を特定なものとすることで、紫外線吸収剤の光による劣化を防止し、長期使用を可能としたものである。
【００３７】
紫外線吸収剤として、具体的には、ベンゾフェノン類、トリアジン類、ベンゾトリアゾール類、シアノアクリレート類、アゾメチン類、インドール類、サリシレート類および、アントラセン類等の有機系紫外線吸収剤が挙げられる。これらの紫外線吸収剤には、ベンゾトリアゾール系紫外線吸収剤、トリアジン系紫外線吸収剤、ベンゾフェノン系紫外線吸収剤、シアノアクリレート系紫外線吸収剤、アゾメチン系紫外線吸収剤、インドール系紫外線吸収剤、サリシレート系紫外線吸収剤、アントラセン系紫外線吸収剤等およびこれらの化合物を用いて作製された水分散体、エマルジョン、さらに、これらの化合物と金属との錯体が含まれる。
【００３８】
上記ベンゾトリアゾール系紫外線吸収剤として、具体的には、２−〔５−クロロ（２Ｈ）−ベンゾトリアゾール−２−イル〕−４−メチル−６−（ｔｅｒｔ-ブチル）フェノール（市販品としては、ＴＩＮＵＶＩＮ  ３２６（商品名、チバ・ジャパン社製）等）、オクチル−３−［３−ｔｅｒｔ−４−ヒドロキシ−５−［５−クロロ−２Ｈ−ベンゾトリアゾール−２−イル］プロピオネート、２−（２Ｈ−ベンゾトリアゾール−２−イル）−４,６−ジ−ｔｅｒｔ−ペンチルフェノール、２−（２−ヒドロキシ−５−メチルフェニル）ベンゾトリアゾール、２−［２−ヒドロキシ−３−（３，４，５，６−テトラヒドロフタルイミド−メチル）−５−メチルフェニル］ベンゾトリアゾール、２−（２−ヒドロキシ−５−ｔｅｒｔ−オクチルフェニル）ベンゾトリアゾール、２−（２−ヒドロキシ−５−ｔｅｒｔ−ブチルフェニル）−２Ｈ−ベンゾトリアゾール、メチル３−（３−（２Ｈ−ベンゾトリアゾール−２−イル）−５−ｔ−ブチル−４−ヒドロキシフェニル）プロピオネート、２−（２Ｈ−ベンゾチリアゾール−２−イル）−４，６−ビス（１−メチル−１−フェニルエチル）フェノール、２−（２Ｈ−ベンゾトリアゾール−２−イル）−６−（１−メチル−１−フェニルエチル）−４−（１，１，３，３−テトラメチルブチル）フェノール等が挙げられる。
【００３９】
上記トリアジン系紫外線吸収剤として、具体的には、２−［４−［（２−ヒドロキシ−３−ドデシロキシプロピル）オキシ］−２−ヒドロキシフェニル］−４，６−ビス（２，４−ジメチルフェニル）−１，３，５−トリアジン、２−［４−［（２−ヒドロキシ−３−（２’−エチル）ヘキシル）オキシ］−２−ヒドロキシフェニル］−４，６−ビス（２，４−ジメチルフェニル）−１，３，５−トリアジン、２，４−ビス（２−ヒドロキシ−４−ブトキシフェニル）−６−（２，４−ビス−ブトキシフェニル）−１，３，５−トリアジン、２−（２−ヒドロキシ−４−［１−オクチルカルボニルエトキシ］フェニル）−４，６−ビス(４−フェニルフェニル)−１，３，５−トリアジン、ＴＩＮＵＶＩＮ４７７（商品名、チバ・ジャパン株式会社製））等が挙げられる。
【００４０】
上記シアノアクリレート系紫外線吸収剤として、具体的には、ＵＶＩＮＵＬ３００８（商品名、ＢＡＳＦジャパン株式会社製）等が、サリシレート系紫外線吸収剤として、具体的には、ｐ−ｔ−ブチルフェニルサリシレート、ｐ−オクチルフェニルサリシレート等が、アントラセン系紫外線吸収剤として、具体的には、アントラセンおよびアントラセン誘導体等が、インドール系紫外線吸収剤としてはＢＯＮＡＳＯＲＢ  ＵＡ−３９１１、ＢＯＮＡＳＯＲＢ  ＵＡ−３９１２（商品名、共にオリエント化学社製）等が、アゾメチン系紫外線吸収剤としては、ＢＯＮＡＳＯＲＢ  ＵＡ−３７０１（商品名、オリエント化学社製）等が挙げられる。
【００４１】
上記ベンゾフェノン系紫外線吸収剤として、具体的には、２，４−ジヒドロキシベンゾフェノン、２，２’，３（または４、５、６のいずれか）−トリヒドロキシベンゾフェノン、２，２’，４，４’−テトラヒドロキシベンゾフェノン、２,４−ジヒドロキシ−２’，４’−ジメトキシベンゾフェノン、２−ヒドロキシ−４−ｎ−オクトキシベンゾフェノン等が挙げられる。
【００４２】
これら例示した有機系紫外線吸収剤の光の極大吸収波長は、３２５〜４２５ｎｍの範囲にあり、概ね３２５〜３９０ｎｍの範囲にあるものが多く、比較的長波長の紫外線に対しても吸収能を有するものである。本発明において、これら紫外線吸収剤は１種を単独で用いることも、２種以上を併用することも可能である。また、これら紫外線吸収剤のうちでも本発明の紫外線吸収膜形成用塗布液においては、溶解性の点からベンゾフェノン系紫外線吸収剤が好ましく用いられる。
【００４３】
本発明の紫外線吸収膜形成用塗布液における紫外線吸収剤の含有量は、得られる紫外線吸収膜が十分な紫外線吸収能を有するとともに、紫外線吸収膜の機械的強度を確保する点から、酸化ケイ素系マトリクス原料成分１００質量部に対して１〜５０質量部であることが好ましく、５〜４０質量部であることがより好ましく、８〜３０質量部であることが特に好ましい。
【００４４】
また、本発明の紫外線吸収膜形成用塗布液においては、紫外線吸収剤として、上記有機系紫外線吸収剤に必要に応じて官能基を導入し、これと上記官能基を有する非加水分解性の１価有機基を有する加水分解性ケイ素化合物とを反応させて得られる反応生成物を、配合することも可能である。
【００４５】
このような反応生成物として、具体的には、上記本発明に好ましく用いられるベンゾフェノン系紫外線吸収剤、例えば、水酸基含有ベンゾフェノン系化合物と、エポキシ基含有加水分解性ケイ素化合物との反応生成物（以下、「シリル化ベンゾフェノン系化合物」ともいう）が挙げられる。シリル化ベンゾフェノン系化合物を紫外線吸収膜形成用塗布液に配合すれば、この化合物は上記加水分解性ケイ素化合物とともに架橋構造を有する酸化ケイ素系マトリクスを形成する。これにより、シリル化ベンゾフェノン系化合物由来の水酸基含有ベンゾフェノン系化合物残基が酸化ケイ素系マトリクスに固定されて、ブリードアウト（ｂｌｅｅｄ  ｏｕｔ）が防止される。その結果、得られる紫外線吸収膜は、長期にわたって紫外線吸収能を保持することが可能となる。
【００４６】
上記シリル化ベンゾフェノン系化合物の原料である水酸基を有するベンゾフェノン系化合物としては、ベンゾフェノン骨格を有する化合物であって水酸基を有するものであればいずれのものでもよいが、本発明においては、下記一般式（ａ）で示される、水酸基を２〜４個有するベンゾフェノン系化合物が、シリル化した後も優れた紫外線吸収能を有する点から好ましく用いられる。紫外線吸収能の点、特に３８０ｎｍまでの長波長の紫外線吸収能の点からいえば、水酸基含有ベンゾフェノン系化合物が有する水酸基数は、より好ましくは３個または４個である。
【００４７】
【化１】
2011142463.tif 000002
【００４８】
（式中、Ｘはそれぞれ同一でも異なっていてもよい、水素原子または水酸基を表し、そのうちの少なくとも１個は水酸基である。）
【００４９】
さらに、上記一般式（ａ）で表される水酸基を有するベンゾフェノン系化合物のうちでも、本発明においては、２，４−ジヒドロキシベンゾフェノン、２，２’，３−トリヒドロキシベンゾフェノン、４、５、６−トリヒドロキシベンゾフェノン、２，２’，４，４’−テトラヒドロキシベンゾフェノン等がより好ましく、２，２’，４，４’−テトラヒドロキシベンゾフェノンが特に好ましい。水酸基を有するベンゾフェノン系化合物をシリル化する反応において、水酸基含有ベンゾフェノン系化合物は１種を単独でまたは２種以上の混合物として用いることが可能である。
【００５０】
このような水酸基含有ベンゾフェノン系化合物をシリル化する反応に用いるエポキシ基含有加水分解性ケイ素化合物としては、上記エポキシ基を有する非加水分解性の１価有機基がケイ素原子に結合した、３官能性または２官能性の加水分解性ケイ素化合物が挙げられる。好ましくは、３−グリシドキシプロピルトリメトキシシラン、３−グリシドキシプロピルメチルジメトキシシラン、３−グリシドキシプロピルトリエトキシシラン、３−グリシドキシプロピルメチルジエトキシシラン、２−（３，４−エポキシシクロヘキシル）エチルトリメトキシシラン、２−（３，４−エポキシシクロヘキシル）エチルメチルジメトキシシラン、２−（３，４−エポキシシクロヘキシル）エチルトリエトキシシランおよび２−（３，４−エポキシシクロヘキシル）エチルメチルジエトキシシラン等が挙げられる。
【００５１】
これらのなかでも、本発明においては、塗布液への溶解性等の観点から、上記エポキシ基含有加水分解性ケイ素化合物として特に好ましくは、３−グリシドキシプロピルトリメトキシシラン、２−（３，４−エポキシシクロヘキシル）エチルトリメトキシシラン、３−グリシドキシプロピルメチルジメトキシシラン、２−（３，４−エポキシシクロヘキシル）エチルメチルジメトキシシラン等が用いられる。なお、水酸基含有ベンゾフェノン系化合物をシリル化する反応において、エポキシ基含有加水分解性ケイ素化合物は１種を単独でまたは２種以上の混合物として用いることが可能である。
【００５２】
水酸基含有ベンゾフェノン系化合物とエポキシ基含有加水分解性ケイ素化合物との反応生成物を得る方法としては、通常のシリル化反応にかかる方法が特に限定されずに適用可能であるが、具体的には、以下の方法が挙げられる。
【００５３】
水酸基含有ベンゾフェノン系化合物の少なくとも１種とエポキシ基含有加水分解性ケイ素化合物の少なくとも１種を、必要に応じて触媒の存在下で、反応させる。反応に用いるエポキシ基含有加水分解性ケイ素化合物の量は、特に限定されないが、水酸基含有ベンゾフェノン系化合物１モルに対して好ましくは０．５〜５．０モル、さらに好ましくは１．０〜３．０モルである。水酸基含有ベンゾフェノン系化合物１モルに対するエポキシ基含有加水分解性ケイ素化合物の量が０．５モル未満であると、本発明の紫外線吸収膜形成用塗布液に添加しようとする場合、シリル化されていない水酸基含有ベンゾフェノン系化合物が多く膜中に存在することにより、ブリードアウトするおそれがある。また、水酸基含有ベンゾフェノン系化合物１モルに対するエポキシ基含有加水分解性ケイ素化合物の量が５．０モルを超えると、紫外線吸収に関する水酸基含有ベンゾフェノン系化合物の絶対量が少なくなるため、紫外線吸収性が低下するおそれがある。
【００５４】
上記シリル化反応に用いられる触媒としては、特開昭５８−１０５９１号公報に記されているような、第４級アンモニウム塩が好ましい。第４級アンモニウム塩としては、テトラメチルアンモニウムクロリド、テトラエチルアンモニウムクロリド、ベンジルトリメチルアンモニウムクロリド、ベンジルトリエチルアンモニウムクロリド等が例示される。
【００５５】
反応系への触媒の添加量は特に限定されないが、水酸基含有ベンゾフェノン系化合物とエポキシ基含有加水分解性ケイ素化合物との合計１００質量部に対して、０．００５〜１０質量部となるような添加量が好ましく、さらに好ましくは０．０１〜５質量部となるような添加量である。水酸基含有ベンゾフェノン系化合物とエポキシ基含有加水分解性ケイ素化合物との合計１００質量部に対する触媒の添加量が０．００５質量部未満では、反応に長時間を要し、また１０質量部を超えると、この反応生成物を本発明の紫外線吸収膜形成用塗布液に添加した場合に触媒が塗布液の安定性を低下させるおそれがある。
【００５６】
上記シリル化反応は、触媒の存在下、水酸基含有ベンゾフェノン系化合物とエポキシ基含有加水分解性ケイ素化合物の好ましくは上記割合の混合物を、５０〜１５０℃の温度範囲で４〜２０時間加熱することにより行うことができる。この反応は無溶媒で行っても、水酸基含有ベンゾフェノン系化合物およびエポキシ基含有加水分解性ケイ素化合物の双方を溶解する溶媒中で行ってもよいが、反応の制御のしやすさ、扱いやすさから溶媒を用いる方法が好ましい。このような溶媒としては、トルエン、キシレン、酢酸エチル、酢酸ブチルなどが例示される。また、用いる溶媒の量としては、水酸基含有ベンゾフェノン系化合物とエポキシ基含有加水分解性ケイ素化合物との合計１００質量部に対して１０〜３００質量部程度の量が挙げられる。
【００５７】
本発明において好ましく用いられるシリル化ベンゾフェノン系化合物としては、３個以上の水酸基を含有するベンゾフェノン系化合物の１〜２個の水酸基と、エポキシ基含有加水分解性ケイ素化合物のエポキシ基が反応して得られる反応生成物等が挙げられ、より好ましくは、下記式（ｂ）に示される４−（２−ヒドロキシ−３−（３−トリメトキシシリル）プロポキシ）プロポキシ）−２，２’，４’−トリヒドロキシベンゾフェノン等が挙げられる。なお、下記式（ｂ）中、Ｍｅはメチル基を表す。
【００５８】
【化２】
2011142463.tif 000003
【００５９】
本発明の紫外線吸収膜形成用塗布液が、紫外線吸収剤としてシリル化ベンゾフェノン系化合物を含有する場合には、その配合量は該シリル化ベンゾフェノン系化合物における水酸基含有ベンゾフェノン系化合物残基の量が、上に示す紫外線吸収剤の含有量となるように調整すればよい。また、シリル化ベンゾフェノン系化合物は、上記酸化ケイ素系マトリクス原料成分を構成する加水分解性ケイ素化合物類と同様、部分加水分解縮合物として配合されてもよく、これら加水分解性ケイ素化合物類との部分加水分解共縮合物として配合されてもよい。
【００６０】
＜酸＞
本発明の紫外線吸収膜形成用塗布液においては、これが含有する上記加水分解性ケイ素化合物類から選ばれる少なくとも１種からなる酸化ケイ素系マトリクス原料成分を、後述の通り硬化させることで紫外線吸収膜を形成する。本発明の紫外線吸収膜形成用塗布液は、この硬化を促進するための酸触媒として第一プロトンのｐＫａ（以下、必要に応じて「ｐＫａ１」と表記する）が１．０〜５．０の酸を含有する。本発明においては、酸触媒としてこのような酸を用いることで、得られる紫外線吸収膜の無色透明性を十分に確保するとともに、十分な耐光性を保持する、特に紫外線吸収能の光劣化を防止することを可能としている。
【００６１】
上記本発明に用いる酸としては、第一プロトンのｐＫａが１．０〜５．０の酸であれば特に制限されないが、具体的には、酢酸（ｐＫａ１＝４．７６）、乳酸（ｐＫａ１＝３．６４）、マレイン酸（ｐＫａ１＝１．８４）、マロン酸（ｐＫａ１＝２．６０）、シュウ酸（ｐＫａ１＝１．０４）等が挙げられる。これらの中でも、本発明においては酢酸が特に好ましい。これらは１種が単独で用いられても、２種以上が併用されてもよい。
【００６２】
酸の添加量は、触媒としての機能が果たせる範囲で、かつ紫外線吸収膜の無色透明性を十分に確保できる範囲で、特に限定なく設定できるが、具体的には、該酸の第一プロトンが完全に解離したときのプロトンの塗布液全質量に対するモル濃度として０．００５〜５．０モル／ｋｇとなる割合で含有することが好ましく、０．０１〜３．５モル／ｋｇとなる割合で含有することがより好ましい。用いる酸の濃度が０．００５モル／ｋｇ未満では触媒としても機能が十分に果たせないことがあり、５．０モル／ｋｇを超えると加水分解速度が速くなり長期保管性が十分でなくなるおそれがある。
【００６３】
なお、本発明の紫外線吸収膜形成用塗布液は、上記酸触媒の他に必要に応じて硬化触媒を含有してもよい。硬化触媒としては、脂肪族カルボン酸（ギ酸、酢酸、プロピオン酸、酪酸、乳酸、酒石酸、コハク酸等）のリチウム塩、ナトリウム塩、カリウム塩等のアルカリ金属塩；ベンジルトリメチルアンモニウム塩、テトラメチルアンモニウム塩、テトラエチルアンモニウム塩等の四級アンモニウム塩；アルミニウム、チタン、セリウム等の金属アルコキシドやキレート；過塩素酸アンモニウム、塩化アンモニウム、硫酸アンモニウム、酢酸ナトリウム、イミダゾール類及びその塩、トリフルオロメチルスルホン酸アンモニウム、ビス（トルフルオルメチルスルホニル）ブロモメチルアンモニウム等が挙げられる。
【００６４】
＜水＞
本発明の紫外線吸収膜形成用塗布液は、上記加水分解性ケイ素化合物類から選ばれる少なくとも１種からなる酸化ケイ素系マトリクス原料成分、紫外線吸収剤および第一プロトンのｐＫａが１．０〜５．０の酸とともに、上記加水分解性ケイ素化合物類を加水分解・縮重合させるための水を含有する。
【００６５】
本発明の紫外線吸収膜形成用塗布液が含有する水の量は、上記加水分解性ケイ素化合物類を加水分解・縮重合させるために十分な量であれば、特に制限されないが、上記酸化ケイ素系マトリクス原料成分のＳｉＯ２換算量に対してモル比で１〜２０当量となる量が好ましく、３〜１６当量となる量がより好ましい。水の量が上記モル比で１当量未満では加水分解が進行しにくく、塗布時に基材によっては塗布液がはじかれたり、ヘイズが上昇することがあり、２０当量を超えると加水分解速度が速くなり長期保管性が十分でなくなることがある。
【００６６】
なお、後述のように耐摩耗性や耐傷付き性等の紫外線吸収膜における硬度を向上させる目的で、シリカ微粒子を配合する場合は、特に、紫外線吸収膜形成用塗布液が含有する水の量は、上記酸化ケイ素系マトリクス原料成分のＳｉＯ２換算量に対してモル比で２〜２０当量となる量が好ましく、３〜１７．５当量となる量がより好ましい。水の量が上記モル比で２当量未満では紫外線吸収膜の硬度が低下することがあり、２０当量を超えると加水分解速度が速くなり長期保管性が十分でなくなることがある。
なお、シリカ微粒子として後述する水分散型コロイダルシリカを用いた場合や上記紫外線吸収剤が水分散体として用いられる場合には、これらの水も紫外線吸収膜形成用塗布液に含まれる水として扱われる。
【００６７】
＜その他成分＞
また、本発明の紫外線吸収膜形成用塗布液は、必須成分である上記加水分解性ケイ素化合物類から選ばれる少なくとも１種からなる酸化ケイ素系マトリクス原料成分、紫外線吸収剤、ｐＫａ１が１．０〜５．０の酸および水以外に、本発明の効果を損なわない範囲において、必要に応じて、種々の任意の配合剤を含有することができる。
【００６８】
（可撓性付与成分）
本発明の紫外線吸収膜形成用塗布液においては、上記加水分解性ケイ素化合物類から選ばれる少なくとも１種からなる酸化ケイ素系マトリクス原料成分が硬化して得られる酸化ケイ素系マトリクスに可撓性を付与する成分（以下、「可撓性付与成分」という。）を配合することが可能であり、好ましい。可撓性付与成分の配合は、紫外線吸収膜におけるクラック発生の防止に寄与することが可能である。
【００６９】
なお、上記酸化ケイ素系マトリクス原料成分がいずれの構成であっても、可撓性付与成分の配合は有効であるが、特に、上記４官能性加水分解性ケイ素化合物のみで構成される酸化ケイ素系マトリクスは可撓性が十分でない場合があり、紫外線吸収膜形成用塗布液に４官能性加水分解性ケイ素化合物と可撓性付与成分とを組合せて配合すれば、機械的強度と耐クラック性の双方に優れた紫外線吸収膜を容易に作製することができる。
【００７０】
可撓性付与成分としては、例えば、シリコーン樹脂、アクリル樹脂、ポリエステル樹脂、ポリウレタン樹脂、ポリオキシアルキレン基を含む親水性有機樹脂、エポキシ樹脂などの各種有機樹脂、グリセリン等の有機化合物を挙げることができる。
可撓性付与成分として有機樹脂を用いる場合、その形態としては、液状、微粒子などが好ましい。有機樹脂は、また、上記酸化ケイ素系マトリクス原料成分の硬化・乾燥等の際に、架橋・硬化するような樹脂の原料成分として、紫外線吸収膜形成用塗布液に配合してもよい。この場合、酸化ケイ素系マトリクスの特性を阻害しない範囲で、上記酸化ケイ素系マトリクス原料成分の一部と可撓性付与成分である有機樹脂原料成分や有機樹脂が部分的に反応して架橋してもよい。
【００７１】
可撓性付与成分のうちシリコーン樹脂として好ましくは、各種変性シリコーンオイルを含むシリコーンオイル、末端が加水分解性シリル基もしくは重合性基含有有機基を含有するジオルガノシリコーンを一部あるいは全部架橋させたシリコーンゴム等が挙げられる。
【００７２】
ポリオキシアルキレン基を含む親水性有機樹脂として好ましくは、ポリエチレングリコール（ＰＥＧ）、ポリエーテルリン酸エステル系ポリマー等が挙げられる。
【００７３】
ポリウレタン樹脂としてはポリウレタンゴム等を、アクリル系樹脂としてはアクリロニトリルゴム、アクリル酸アルキルエステルの単独重合体、メタクリル酸アルキルエステルの単独重合体、アクリル酸アルキルエステルとそのアクリル酸アルキルエステルと共重合可能なモノマーとの共重合体、メタクリル酸アルキルエステルとそのメタクリル酸アルキルエステルと共重合可能なモノマーとの共重合体等を好ましく挙げることができる。上記（メタ）アクリル酸アルキルエステルと共重合可能なモノマーとしては、（メタ）アクリル酸のヒドロキシアルキルエステル、ポリオキシアルキレン基を有する（メタ）アクリル酸エステル、紫外線吸収剤の部分構造を有する（メタ）アクリル酸エステル、ケイ素原子を有する（メタ）アクリル酸エステル等を使用できる。
【００７４】
可撓性付与成分としてエポキシ樹脂を紫外線吸収膜形成用塗布液に配合する場合には、エポキシ樹脂の原料成分であるポリエポキシド類と硬化剤の組合せまたはポリエポキシド類を単独で配合することが好ましい。ポリエポキシド類とは、複数のエポキシ基を有する化合物の総称である。すなわち、ポリエポキシド類の平均エポキシ基数は２以上であるが、本発明においては平均エポキシ基数が２〜１０のポリエポキシドが好ましい。
【００７５】
このようなポリエポキシド類としては、ポリグリシジルエーテル化合物、ポリグリシジルエステル化合物、およびポリグリシジルアミン化合物等のポリグリシジル化合物が好ましい。また、ポリエポキシド類としては、脂肪族ポリエポキシド類、芳香族ポリエポキシド類のいずれであってもよく、脂肪族ポリエポキシド類が好ましい。これらは、エポキシ基を２個以上有する化合物である。
【００７６】
これらのなかでもポリグリシジルエーテル化合物が好ましく、脂肪族ポリグリシジルエーテル化合物が特に好ましい。ポリグリシジルエーテル化合物としては、２官能以上のアルコールのグリシジルエーテルであることが好ましく、耐光性を向上できる点から３官能以上のアルコールのグリシジルエーテルであることが特に好ましい。なお、これらアルコールは、脂肪族アルコール、脂環式アルコール、または糖アルコールであることが好ましい。
【００７７】
具体的には、エチレングリコールジグリシジルエーテル、ポリエチレングリコールジグリシジルエーテル、プロピレングリコールジグリシジルエーテル、ポリプロピレングリコールジグリシジルエーテル、ネオペンチルグリコールジグリシジルエーテル、グリセロールポリグリシジルエーテル、ジグリセロールポリグリシジルエーテル、ポリグリセロールポリグリシジルエーテル、トリメチロールプロパンポリグリシジルエーテル、ソルビトールポリグリシジルエーテル、ペンタエリスリトールポリグリシジルエーテル等が挙げられる。これらは１種のみを用いてもよく、２種以上を併用してもよい。
【００７８】
これらのうちでも、特に耐光性を向上できる点から、グリセロールポリグリシジルエーテル、ジグリセロールポリグリシジルエーテル、ポリグリセロールポリグリシジルエーテル、およびソルビトールポリグリシジルエーテル等の３個以上の水酸基を有する脂肪族ポリオールのポリグリシジルエーテル（１分子あたり平均のグリシジル基（エポキシ基）数が２を超えるもの）が好ましい。これらは１種が単独で用いられても、２種以上が併用されてもよい。
【００７９】
本発明の紫外線吸収膜形成用塗布液においては、上記可撓性付与成分のうちでも、このようなエポキシ樹脂、特にポリエポキシド類、ＰＥＧ（ポリエチレングリコール）、グリセリン等を配合することが、得られる紫外線吸収膜に、機械的強度も保持しながら十分な可撓性を付与できる点から好ましい。また、上記エポキシ樹脂、特にポリエポキシド類、ＰＥＧ、グリセリン等は、長期間に亘る光照射による、クラックの発生を防止する機能に加えて、紫外線吸収膜の無色透明性を確保しながら上記ベンゾフェノン系紫外線吸収剤の紫外線吸収能の低下を防止することで耐光性を向上させる機能も有するものである。なお、本発明においては、これらのなかでもポリエポキシド類が特に好ましい。
【００８０】
上記可撓性付与成分の配合量は、本発明の効果を損なわずに、紫外線吸収膜に可撓性を付与し耐クラック性を向上できる量であれば特に制限されないが、上記酸化ケイ素系マトリクス原料成分１００質量部に対して、０．１〜２０質量部となる量が好ましく、１．０〜２０質量部となる量がより好ましい。
【００８１】
（シリカ微粒子）
本発明の紫外線吸収膜形成用塗布液が含有可能な任意の配合剤として、紫外線吸収膜の耐摩耗性を向上させるために配合されるシリカ微粒子が挙げられる。シリカ微粒子を紫外線吸収膜形成用塗布液に配合する場合には、コロイダルシリカとして配合することが好ましい。なお、コロイダルシリカとは、シリカ微粒子が、水またはメタノール、エタノール、イソブタノール、プロピレングリコールモノメチルエーテル等の有機溶媒中に分散されたものをいう。本発明の紫外線吸収膜形成用塗布液製造の際にコロイダルシリカを適宜配合して、シリカ微粒子を含む紫外線吸収膜形成用塗布液を製造することができる。また、加水分解性ケイ素化合物の部分加水分解（共）縮合物を製造する場合、その原料加水分解性ケイ素化合物にコロイダルシリカを配合して部分加水分解（共）縮合を行い、シリカ微粒子含有部分加水分解（共）縮合物を得ることができ、これを用いてシリカ微粒子を含む本発明の紫外線吸収膜形成用塗布液とすることも可能である。
【００８２】
本発明の紫外線吸収膜形成用塗布液に任意成分としてシリカ微粒子を配合する場合には、平均粒径（ＢＥＴ法）が１〜１００ｎｍのシリカ微粒子を配合することが好ましい。平均粒径が１００ｎｍを超えると、粒子が光を乱反射するため、得られる紫外線吸収膜の曇価の値が大きくなり、光学品質上好ましくない場合がある。さらに、平均粒径は５〜４０ｎｍであることが特に好ましい。これは、紫外線吸収膜に耐摩耗性を付与しつつ、かつ紫外線吸収膜の無色透明性を保持するためである。また、コロイダルシリカは水分散型および有機溶剤分散型のどちらも使用できるが、有機溶剤分散型を使用することが好ましい。さらに、コロイダルシリカには、アルミナゾル、チタニアゾル、セリアゾル等のシリカ微粒子以外の無機質微粒子を含有させることもできる。
【００８３】
また、本発明の紫外線吸収膜形成用塗布液に任意成分としてシリカ微粒子を配合する場合には、その配合量としては、紫外線吸収膜形成用塗布液中の上記酸化ケイ素系マトリクス原料成分１００質量部に対して、５〜５０質量部となる量が好ましく、１０〜３０質量部となる量がより好ましい。上記配合量の範囲が、本発明の紫外線吸収膜形成用塗布液を用いて形成される紫外線吸収膜において、十分な耐摩耗性を確保しながら紫外線吸収膜の製膜性を維持し、かつクラックの発生や、シリカ微粒子同士の凝集による紫外線吸収膜の無色透明性の低下を防止できるシリカ微粒子の配合量の範囲である。
【００８４】
なお、本発明の紫外線吸収膜形成用塗布液においては、得られる紫外線吸収膜の耐光性の向上、特に紫外線吸収能の光劣化を防止する目的で酸触媒として上記ｐＫａ１が１．０〜５．０の酸を用いるが、それにより、従来用いられている強酸を用いた場合に比べて、硬度、例えば耐傷つき性に低下が見られることがある。しかし、上記紫外線吸収膜の耐摩耗性を向上させるために配合されるシリカ微粒子は、このような耐傷つき性の低下を防止して、紫外線吸収膜硬度を一定レベルに維持するためにも機能するものである。シリカ微粒子の具体的な態様や好ましい態様は上記同様である。また、耐傷つき性の低下を防止するために配合されるシリカ微粒子の配合量は、上記酸化ケイ素系マトリクス原料成分１００質量部に対して、好ましくは０．５〜５０質量部、より好ましくは１．０〜１０質量部である。
【００８５】
ここで、上記シリカ微粒子による耐傷つき性低下の防止機能を十分に発揮させるためには、該シリカ微粒子の添加に加えて、さらに上記加水分解性ケイ素化合物等を加水分解・縮重合させるために配合される水の量を増加することが好ましい。この場合の水の配合量として、具体的には、上記酸化ケイ素系マトリクス原料成分のＳｉＯ２換算量に対してモル比で、好ましくは２〜２０当量、より好ましくは３〜１７．５当量の配合量が挙げられる。
【００８６】
シリカ微粒子と水の配合量のいずれかが上記配合量のそれぞれの下限より少ないと、耐傷つき性が低下することがある。また、シリカ微粒子を上記上限を超えて配合すると紫外線吸収膜の製膜性に影響を及ぼすことがあり、水を上記上限を超えて配合すると加水分解速度が速くなり長期保管性が十分でなくなることがある。
【００８７】
本発明の紫外線吸収膜形成用塗布液は、さらに、耐光性向上の目的で、光安定剤を含んでいてもよい。光安定剤として好ましくは、ヒンダードアミン系光安定化剤（ＨＡＬＳ）等が挙げられる。光安定剤の配合量は、紫外線吸収膜形成用塗布液中の上記酸化ケイ素系マトリクス原料成分１００質量部に対して、好ましくは０．００１〜０．０１５質量部となる量であり、より好ましくは０．００２〜０．００９質量部となる量である。
【００８８】
本発明の紫外線吸収膜形成用塗布液は、さらに、機能性付与の目的でインジウム錫酸化物微粒子、アンチモン錫酸化物微粒子等の機能性微粒子や有機色素を含んでいてもよい。
【００８９】
また、本発明の紫外線吸収膜形成用塗布液は、基材への塗工性および得られる塗膜の平滑性を向上させる目的で界面活性剤を添加剤として含んでいてもよい。
【００９０】
本発明の紫外線吸収膜形成用塗布液は、さらに、基材への塗工性向上の目的で、消泡剤や粘性調整剤等の添加剤を含んでいてもよく、基材への密着性向上の目的で密着性付与剤等の添加剤を含んでいてもよい。これらの添加剤の配合量は、紫外線吸収膜形成用塗布液中の上記酸化ケイ素系マトリクス原料成分１００質量部に対して、各添加剤成分毎に０．０１〜２質量部となる量が好ましい。また、本発明の紫外線吸収膜形成用塗布液は、本発明の目的を損なわない範囲で、染料、顔料、フィラーなどを含んでいてもよい。
【００９１】
本発明の紫外線吸収膜形成用塗布液は、通常、必須成分である所定量の上記酸化ケイ素系マトリクス原料成分、紫外線吸収剤、ｐＫａ１が１．０〜５．０の酸および水と、任意の配合剤である種々の添加剤等が任意の量、溶媒中に溶解、分散した形態で調製される。上記紫外線吸収膜形成用塗布液中の全不揮発成分が溶媒に安定に溶解、分散することが必要であり、そのために溶媒は、少なくとも２０質量％以上、好ましくは５０質量％以上のアルコールを含有する。
【００９２】
このような溶媒に用いるアルコールとしては、メタノール、エタノール、１−プロパノール、２−プロパノール、１−ブタノール、２−ブタノール、２−メチル−１−プロパノール、１−メトキシ−２−プロパノール、２−エトキシエタノール、４−メチル−２−ペンタノール、および２−ブトキシエタノール等が好ましい。これらのうちでも、上記酸化ケイ素系マトリクス原料成分の溶解性が良好な点、基材への塗工性が良好な点から、沸点が８０〜１６０℃のアルコールが好ましい。具体的には、エタノール、１−プロパノール、２−プロパノール、１−ブタノール、２−ブタノール、２−メチル−１−プロパノール、１−メトキシ−２−プロパノール、２−エトキシエタノール、４−メチル−２−ペンタノール、および２−ブトキシエタノールが好ましい。
【００９３】
また、本発明の紫外線吸収膜形成用塗布液に用いる溶媒としては、前記塗布液が、加水分解性ケイ素化合物の部分加水分解（共）縮合物を含む場合には、その製造過程で、原料加水分解性ケイ素化合物（例えばアルキルトリアルコキシシラン）を加水分解することに伴って発生する低級アルコール等や、有機溶媒分散系のコロイダルシリカを使用した場合にはその分散有機溶媒も含まれる。
【００９４】
さらに、本発明の紫外線吸収膜形成用塗布液においては、上記以外の溶媒として、水／アルコールと混和することができるアルコール以外の他の溶媒を併用してもよく、このような溶媒としては、アセトン、アセチルアセトン等のケトン類；酢酸エチル、酢酸イソブチル等のエステル類；プロピレングリコールモノメチルエーテル、ジプロピレングリコールモノメチルエーテル、ジイソプロピルエーテル等のエーテル類が挙げられる。
【００９５】
本発明の紫外線吸収膜形成用塗布液において用いる溶媒の量は、紫外線吸収膜形成用塗布液中の全不揮発成分１００質量部に対して、１００〜１９００質量部であることが好ましく、２５０〜９００質量部であることがより好ましい。
【００９６】
また、本発明の紫外線吸収膜形成用塗布液が、上記酸化ケイ素系マトリクス原料成分として、加水分解性ケイ素化合物自体を含有する場合には、保存等に際して塗布液を安定化するために、これらを部分加水分解（共）縮合させる処理を行ってもよい。
【００９７】
上記と同様にこの部分加水分解共縮合においては、上記同様の酸触媒の存在下で、上記と同様の反応条件の下で行うことが好ましい。通常は、加水分解性ケイ素化合物単体の１種以上を必要に応じて混合後、ｐＫａ１が１．０〜５．０の酸触媒の存在下に常温で所定時間攪拌することにより目的を達することができる。前記任意の配合剤の配合は、この部分加水分解共縮合の前に行ってもよく、この部分加水分解共縮合の後に行ってもよい。触媒の添加やｐＨの調整はこの部分加水分解共縮合の後に行うことが好ましい。
【００９８】
［本発明の紫外線吸収ガラス物品］
本発明の紫外線吸収ガラス物品は、ガラス基材と、前記ガラス基材の少なくとも一部の表面に上記本発明の紫外線吸収膜形成用塗布液を用いて形成された紫外線吸収膜とを有する。
【００９９】
本発明の紫外線吸収ガラス物品に用いるガラス基材の材質としては、特に限定されず、通常のソーダライムガラス、ホウ珪酸ガラス、無アルカリガラス、石英ガラス等が挙げられる。また、本発明の紫外線吸収ガラス物品のガラス基材としては、紫外線や赤外線を吸収するガラス基材を用いることも可能である。
【０１００】
なお、本発明の紫外線吸収ガラス物品は、紫外線吸収膜が耐磨耗性に優れることから、好ましく適用されるのは、耐摩耗性が特に求められる用途であり、具体的には、自動車の窓用、特にウインドシールドやサイド窓等の摺動窓用のガラス板である。
【０１０１】
本発明の紫外線吸収ガラス物品は、上記構成の本発明の紫外線吸収膜形成用塗布液を用いて後述のように形成された紫外線吸収膜を有し、含有する紫外線吸収剤、特に好ましく用いられるベンゾフェノン系紫外線吸収剤の紫外線吸収能により、波長３８０ｎｍの光の透過率が小さく抑えられた紫外線吸収ガラス物品である。本発明の紫外線吸収ガラス物品は、ガラス板として、板厚３．５ｍｍ換算として、具体的には、分光光度計（日立製作所製：Ｕ−３５００）を用いて測定した波長３８０ｎｍの光の透過率が７．０％以下であることが好ましく、４．０％以下であることがより好ましく、１．０％以下であることが特に好ましい。
【０１０２】
また、本発明の紫外線吸収ガラス物品が有する紫外線吸収膜は、酸触媒として上記ｐＫａ１が１．０〜５．０の酸を用い、好ましくはさらに上記ポリエポキシド類、ＰＥＧやグリセリン等の可撓性付与成分を配合した上記本発明の紫外線吸収膜形成用塗布液を用いて作製されることで、紫外線吸収膜の無色透明性を保持しながら、耐クラック性等の機械的強度と紫外線吸収能の光劣化が防止された、長期に亘る光照射に対する耐久性すなわち耐光性を有する紫外線吸収膜である。
【０１０３】
さらに、紫外線吸収剤として本発明に好ましく用いられるベンゾフェノン系紫外線吸収剤を、水酸基含有ベンゾフェノン系化合物とエポキシ基含有加水分解性ケイ素化合物との反応生成物であるシリル化ベンゾフェノン系化合物として用いれば、水酸基含有ベンゾフェノン系化合物残基は、紫外線吸収膜を構成する酸化ケイ素系マトリクスに固定されているため、長期使用によるブリードアウトも少なく、本発明の紫外線吸収ガラス物品を紫外線吸収能の長期保存安定性に優れるものとすることができる。
【０１０４】
本発明の紫外線吸収膜形成用塗布液を上記ガラス基材上に形成させる具体的な方法としては、（Ａ）ガラス基材上に塗布液を塗布し塗膜を形成する工程と、（Ｂ）前記塗膜から前記有機溶媒を除去するとともに上記加水分解性ケイ素化合物類から選ばれる少なくとも１種からなる酸化ケイ素系マトリクス原料成分を硬化させて硬化物とすることで紫外線吸収膜を形成する工程を含む方法が挙げられる。
【０１０５】
まず（Ａ）工程において、塗布液をガラス基材上に塗布して、塗布液の被膜を形成する。なお、ここで形成される被膜は上記溶媒を含む被膜である。ガラス基材上への塗布液の塗布方法は、均一に塗布される方法であれば特に限定されず、フローコート法、ディップコート法、スピンコート法、スプレーコート法、フレキソ印刷法、スクリーン印刷法、グラビア印刷法、ロールコート法、メニスカスコート法、ダイコート法など、公知の方法を用いることができる。塗布液の被膜の厚さは、最終的に得られる紫外線吸収膜の厚さを考慮して決められる。
【０１０６】
次に（Ｂ）の工程として、ガラス基材上の塗布液の被膜から溶媒を除去するとともに上記加水分解性ケイ素化合物等の酸化ケイ素系マトリクス原料成分を硬化させて紫外線吸収膜を形成する工程が実施される。
【０１０７】
上記塗布液の被膜は揮発性の有機溶媒などを含んでいるため、塗布液による被膜形成後、まずこの揮発性成分を蒸発させて除去する。この揮発性成分の除去は加熱および／または減圧乾燥によって行うことが好ましい。ガラス基材上に塗布液の被膜を形成した後、室温〜１２０℃程度の温度下で仮乾燥を行うことが塗膜のレベリング性向上の観点から好ましい。通常この仮乾燥の操作中に、これと並行して揮発成分が気化して除去されるため、揮発成分除去の操作は仮乾燥に含まれることになる。仮乾燥の時間、すなわち揮発成分除去の操作の時間は、被膜形成に用いる塗布液にもよるが３秒〜２時間程度であることが好ましい。
【０１０８】
なお、この際、揮発成分が十分除去されることが好ましいが、完全に除去されなくてもよい。つまり、紫外線吸収膜の性能に影響を与えない範囲で紫外線吸収膜に有機溶媒等が残存することも可能である。また、上記揮発性成分の除去のために加熱を行う場合には、その後必要に応じて行われる酸化ケイ素系化合物の作製のための加熱と、上記揮発性成分の除去のための加熱、すなわち一般的には仮乾燥と、は連続して実施してもよい。
【０１０９】
上記のようにして塗膜から揮発成分を除去した後、上記加水分解性ケイ素化合物等の酸化ケイ素系マトリクス原料成分を硬化させる。この反応は、常温下ないし加熱下に行うことができる。加熱下に硬化物（酸化ケイ素系マトリクス）を生成させる場合、硬化物が有機成分を含むことより、その加熱温度の上限は２００℃が好ましく、特に１９０℃が好ましい。常温においても硬化物を生成させることができることより、その加熱温度の下限は特に限定されるものではない。ただし、加熱による反応の促進を意図する場合は、加熱温度の下限は６０℃が好ましく、８０℃がより好ましい。したがって、この加熱温度は６０〜２００℃が好ましく、８０〜１９０℃がより好ましい。加熱時間は、被膜形成に用いる塗布液にもよるが、数分〜数時間であることが好ましい。
【０１１０】
本発明の紫外線吸収膜形成用塗布液を用いて、このようにして形成される紫外線吸収膜を有する紫外線吸収ガラス物品の、紫外線吸収膜の膜厚は、１．０〜８．０μｍであることが好ましく、より好ましくは１．５〜７．０μｍである。紫外線吸収膜の膜厚が１．０μｍ未満であると、紫外線吸収効果が不十分となることがある。また、紫外線吸収膜の膜厚が８．０μｍを越えると所望の耐摩耗性を発現したときにクラックが発生することがある。
【実施例】
【０１１１】
以下、本発明の実施例を挙げてさらに説明するが、本発明はこれらの実施例に限定されるものではない。なお、以下に説明する例１〜１０が実施例であり、例１１〜１３が比較例である。また、各例において商品名で記載した薬剤の構成化合物を以下に示す。【０１１２】
各例において商品名で記載した薬剤の構成化合物を以下に示す。
・ＳＲ−ＳＥＰ：阪本薬品工業社製、ソルビトール系ポリグリシジルエーテル。
・ソルミックスＡＰ−１：日本アルコール販売社製、エタノール：イソプロピルアルコール：メタノール＝８５：１０：５（質量比）の混合溶媒。
・メタノールシリカゾル：日産化学工業社製、平均一次粒径１０〜２０ｎｍのシリカ微粒子を固形分濃度３０質量％でメタノールに分散させたコロイダルシリカ。【０１１３】
（シリル化紫外線吸収剤の合成例）
２，２’，４，４’−テトラヒドロキシベンゾフェノン(ＢＡＳＦ社製）４９．２ｇ、３−グリシドキシプロピルトリメトキシシラン（信越化学社製）４７．３ｇ、塩化ベンジルトリエチルアンモニウム（純正化学社製）０．８ｇ、酢酸ブチル（純正化学社製）１００ｇを仕込み攪拌しながら６０℃に昇温し、溶解させ、１２０℃まで加熱し４時間反応させることにより上記式（ｂ）に示される４−（２−ヒドロキシ−３−（３−トリメトキシシリル）プロポキシ）プロポキシ）−２，２’，４’−トリヒドロキシベンゾフェノン（Ｓｉ−ＴＨＢＰ）を固形分濃度４９質量％で含有するシリル化紫外線吸収剤溶液を得た。なお、シリル化紫外線吸収剤溶液中の４−（２−ヒドロキシ−３−（３−トリメトキシシリル）プロポキシ）プロポキシ）−２，２’，４’−トリヒドロキシベンゾフェノンのうち、５１質量％が２，２’，４，４’−テトラヒドロキシベンゾフェノンに由来する。【０１１４】
（例１）
ソルミックスＡＰ−１の５０．３ｇ、テトラメトキシシランの１２．１ｇ、３−グリシドキシプロピルトリメトキシシランの３．８ｇ、上記合成例で得られたシリル化紫外線吸収剤溶液の１１．０ｇ、酢酸の１１．４ｇ、イオン交換水の１１．４を仕込み、紫外線吸収膜形成用塗布液１を得た。【０１１５】
その後、表面を清浄した高熱線吸収グリーンガラス（Ｔｖ：７５．２％、Ｔｕｖ：９．５％、波長３８０ｎｍの光の透過率：３８．５％、縦１０ｃｍ、横１０ｃｍ、厚さ３．５ｍｍ、旭硝子社製、通称ＵＶＦＬ）上にスピンコート法によって紫外線吸収膜形成用塗布液１を塗布し、大気中、１８０℃で３０分間乾燥させた後、紫外線吸収膜付きガラス板を得た。得られた紫外線吸収膜付きガラス板の特性を以下のとおり評価した。評価結果を表２に示す。【０１１６】
［評価］
１）膜厚：走査型電子顕微鏡（日立製作所製：Ｓ−８００）によって紫外線吸収膜の断面観察を行い、得られた観察像より膜厚［ｎｍ］を得た。【０１１７】
２）クラック試験：乾燥後の紫外線吸収膜を肉眼および金属顕微鏡にて観察し、層面にクラックが入っているかどうかで判断した。クラックが入っていない、つまり肉眼でも顕微鏡でも観察できないものを○、肉眼では見えないが顕微鏡では観察されるものを△、肉眼でも観察できるものを×とした。【０１１８】
３）分光特性（透過率）：分光光度計（日立製作所製：Ｕ−３５００）を用いて測定し、波長３８０ｎｍにおける光線の透過率と、ＪＩＳ−Ｒ３１０６に従って算出した可視光線透過率および紫外線透過率によって判定した。【０１１９】
４）ＹＩ（黄変度）：分光光度計（日立製作所製：Ｕ−３５００）を用いて測定し、ＪＩＳ−Ｋ７１０５に従って算出した黄変度によって判定した。
５）耐摩耗性：テーバー式耐摩耗試験機を用い、ＪＩＳ−Ｒ３２１２（１９９８年）に記載の方法によって、ＣＳ−１０Ｆ摩耗ホイールで１０００回転の摩耗試験を行い、試験前後の傷の程度を曇価（ヘイズ値）によって測定し、曇価の増加量［％］で評価した。【０１２０】
６）促進耐候性試験（耐光性評価）：スーパーキセノンウェザーメーター（スガ試験機：ＳＸ７５）に検体を設置し、照射照度１５０Ｗ／ｍ２（３００−４００ｎｍ）、ブラックパネル温度８３℃、湿度５０ＲＨ％の条件に検体を曝し１０００時間経過した後、検体に対する波長３８０ｎｍの光の透過率を測定するとともに、上記２）と同様の方法でクラックの判定を行った。【０１２１】
（例２）
ソルミックスＡＰ−１の５２．２ｇ、テトラメトキシシランの１２．１ｇ、３−グリシドキシプロピルトリメトキシシランの３．８ｇ、上記合成例で得られたシリル化紫外線吸収剤溶液の１１．０ｇ、乳酸の９．５ｇ、イオン交換水の１１．４ｇを仕込み、紫外線吸収膜形成用塗布液２を得た。塗布液１に代えて上記塗布液２を使用した以外は例１と同様にして、紫外線吸収膜付きガラス板を作製した。得られた紫外線吸収膜付きガラス板の特性を例１と同様に評価した。評価結果を表２に示す。【０１２２】
（例３）
ソルミックスＡＰ−１の６１．５ｇ、テトラメトキシシランの１２．１ｇ、３−グリシドキシプロピルトリメトキシシランの３．８ｇ、上記合成例で得られたシリル化紫外線吸収剤溶液の１１．０ｇ、マロン酸の０．２ｇ、イオン交換水の１１．４ｇを仕込み、紫外線吸収膜形成用塗布液３を得た。塗布液１に代えて上記塗布液３を使用した以外は例１と同様にして、紫外線吸収膜付きガラス板を作製した。得られた紫外線吸収膜付きガラス板の特性を例１と同様に評価した。評価結果を表２に示す。【０１２３】
（例４）
ソルミックスＡＰ−１の５２．５ｇ、テトラメトキシシランの１１．３ｇ、３−グリシドキシプロピルトリメトキシシランの３．６ｇ、上記合成例で得られたシリル化紫外線吸収剤溶液の１０．３ｇ、ポリエポキシドとしてＳＲ−ＳＥＰの０．９ｇ、酢酸の１０．７ｇ、イオン交換水の１０．７ｇを仕込み、紫外線吸収膜形成用塗布液４を得た。塗布液１に代えて上記塗布液４を使用した以外は例１と同様にして、紫外線吸収膜付きガラス板を作製した。得られた紫外線吸収膜付きガラス板の特性を例１と同様に評価した。評価結果を表２に示す。【０１２４】
（例５）
ソルミックスＡＰ−１の５２．１ｇ、テトラメトキシシランの１１．４ｇ、３−グリシドキシプロピルトリメトキシシランの３．７ｇ、上記合成例で得られたシリル化紫外線吸収剤溶液の１０．５ｇ、グリセリンの０．７ｇ、酢酸の１０．８ｇ、イオン交換水の１０．８ｇを仕込み、紫外線吸収膜形成用塗布液５を得た。塗布液１に代えて上記塗布液５を使用した以外は例１と同様にして、紫外線吸収膜付きガラス板を作製した。得られた紫外線吸収膜付きガラス板の特性を例１と同様に評価した。評価結果を表２に示す。【０１２５】
（例６）
ソルミックスＡＰ−１の５２．５ｇ、テトラメトキシシランの１１．３ｇ、３−グリシドキシプロピルトリメトキシシランの３．６ｇ、上記合成例で得られたシリル化紫外線吸収剤溶液の１０．３ｇ、ポリエチレングリコール４００（関東化学社製）の０．９ｇ、酢酸の１０．７ｇ、イオン交換水の１０．７ｇを仕込み、紫外線吸収膜形成用塗布液６を得た。塗布液１に代えて上記塗布液６を使用した以外は例１と同様にして、紫外線吸収膜付きガラス板を作製した。得られた紫外線吸収膜付きガラス板の特性を例１と同様に評価した。評価結果を表２に示す。【０１２６】
（例７）
ソルミックスＡＰ−１の４５．０ｇ、テトラメトキシシランの１０．５ｇ、３−グリシドキシプロピルトリメトキシシランの３．５ｇ、上記合成例で得られたシリル化紫外線吸収剤溶液の１０．２ｇ、ポリエポキシドとしてＳＲ−ＳＥＰの０．８ｇ、コロイダルシリカとしてメタノールシリカゾルの１．５ｇ、酢酸の９．９ｇ、イオン交換水の１８．６ｇを仕込み、紫外線吸収膜形成用塗布液７を得た。塗布液１に代えて上記塗布液７を使用した以外は例１と同様にして、紫外線吸収膜付きガラス板を作製した。得られた紫外線吸収膜付きガラス板の特性を例１と同様に評価した。評価結果を表２に示す。【０１２７】
（例８）
ソルミックスＡＰ−１の６１．７ｇ、テトラメトキシシランの１２．１ｇ、３−グリシドキシプロピルトリメトキシシラン３．８ｇ、上記合成例で得られたシリル化紫外線吸収剤溶液の１１．０ｇ、シュウ酸１％水溶液の４．８ｇ、イオン交換水の６．７ｇを仕込み、紫外線吸収膜形成用塗布液８を得た。塗布液１に代えて上記塗布液８を使用した以外は例１と同様にして、紫外線吸収膜付きガラス板を作製した。得られた紫外線吸収膜付きガラス板の特性を例１と同様に評価した。評価結果を表２に示す。【０１２８】
（例９）
ソルミックスＡＰ−１の４０．５ｇ、テトラメトキシシランの１６．０ｇ、３−グリシドキシプロピルトリメトキシシランの１０．６ｇ、２，２’，４，４’−テトラヒドロキシベンゾフェノンの２．７ｇ、酢酸の１５．１ｇ、イオン交換水の１５．１ｇを仕込み、紫外線吸収膜形成用塗布液９を得た。塗布液１に代えて上記塗布液９を使用した以外は例１と同様にして、紫外線吸収膜付きガラス板を作製した。得られた紫外線吸収膜付きガラス板の特性を例１と同様に評価した。評価結果を表２に示す。【０１２９】
（例１０）
ソルミックスＡＰ−１の３０．４ｇ、テトラエトキシシランの３１．０ｇ、２，２’，４，４’−テトラヒドロキシベンゾフェノンの３．９ｇ、ポリエチレングリコール４００（関東化学社製）の３．２ｇ、酢酸の１０．２ｇ、イオン交換水の２１．４ｇを仕込み、紫外線吸収膜形成用塗布液１０を得た。塗布液１に代えて上記塗布液１０を使用した以外は例１と同様にして、紫外線吸収膜付きガラス板を作製した。得られた紫外線吸収膜付きガラス板の特性を例１と同様に評価した。評価結果を表２に示す。【０１３０】
（例１１）
ソルミックスＡＰ−１の６１．８ｇ、テトラメトキシシランの１２．１ｇ、３−グリシドキシプロピルトリメトキシシランの３．８ｇ、上記合成例で得られたシリル化紫外線吸収剤溶液の１１．０ｇ、硫酸１０％水溶液の２．４ｇ、イオン交換水の９．３を仕込み、紫外線吸収膜形成用塗布液１１を得た。塗布液１に代えて上記塗布液１１を使用した以外は例１と同様にして、紫外線吸収膜付きガラス板を作製した。得られた紫外線吸収膜付きガラス板の特性を例１と同様に評価した。評価結果を表２に示す。なお、この紫外線吸収膜付きガラス板につき、クラック試験を行なった後、紫外線吸収膜にクラックが発生したため、促進耐候性試験としての透過率変化の測定は行なわなかった。【０１３１】
（例１２）
ソルミックスＡＰ−１の６１．６ｇ、テトラメトキシシランの１２．１ｇ、３−グリシドキシプロピルトリメトキシシランの３．８ｇ、上記合成例で得られたシリル化紫外線吸収剤溶液の１１．０ｇ、硝酸１０％水溶液の１．３ｇ、イオン交換水の１０．２ｇを仕込み、紫外線吸収膜形成用塗布液１２を得た。塗布液１に代えて上記塗布液１２を使用した以外は例１と同様にして、紫外線吸収膜付きガラス板を作製した。得られた紫外線吸収膜付きガラス板の特性を例１と同様に評価した。評価結果を表２に示す。【０１３２】
（例１３）
ソルミックスＡＰ−１の１７．４ｇ、テトラメトキシシランの１９．１ｇ、３−グリシドキシプロピルトリメトキシシランの１２．７ｇ、２，２’，４，４’−テトラヒドロキシベンゾフェノンの３．２ｇ、０．１Ｎ硝酸（純正化学製）の４８．４ｇを仕込み、紫外線吸収膜形成用塗布液１３を得た。塗布液１に代えて上記塗布液１３を使用した以外は例１と同様にして、紫外線吸収膜付きガラス板を作製した。得られた紫外線吸収膜付きガラス板の特性を例１と同様に評価した。評価結果を表２に示す。なお、この紫外線吸収膜付きガラス板につき、クラック試験を行なった後、紫外線吸収膜にクラックが発生したため、促進耐候性試験としての透過率変化の測定は行なわなかった。【０１３３】
上記例１〜例１３で得られた紫外線吸収膜形成用塗布液の組成を表１にまとめて示す。なお、表１において、用いた化合物の略号は以下の化合物を示すものである。
・ＴＭＯＳ：テトラメトキシシラン、
・ＴＥＯＳ：テトラエトキシシラン、
・ＧＰＴＭＳ：３−グリシドキシプロピルトリメトキシシラン、
・Ｓｉ−ＴＨＢＰ：合成例で得られたシリル化紫外線吸収剤、
・ＴＨＢＰ：２，２’，４，４’−テトラヒドロキシベンゾフェノン、
・ＰＥＧ４００：ポリエチレングリコール４００。
また、紫外線吸収剤としてＳｉ−ＴＨＢＰを用いた場合には、表１の紫外線吸収剤の量は、Ｓｉ−ＴＨＢＰ中のＴＨＢＰに由来する部分の量を示すものである。【０１３４】
【表１】
2011142463.tif 000004
【０１３５】
【表２】
2011142463.tif 000005
【０１３６】
表２が示す通り、比較例である例１１〜１３で作製された紫外線吸収膜では、紫外線吸収能はあるものの無色透明性に劣り、紫外線吸収能の光劣化への耐性が不十分である。一方、実施例である例１〜１０で作製された紫外線吸収膜では、紫外線吸収能に優れ、また耐摩耗性、耐クラック性等の機械的特性にも優れるとともに、無色透明性が十分に確保され、長時間露光による紫外線吸収能の劣化が少ない。
【産業上の利用可能性】
【０１３７】
本発明の紫外線吸収ガラス物品は、優れた紫外線吸収性および機械的強度を有し、耐候性、耐久性にも優れることから、自動車用のドアガラス板など、耐摩耗性、耐クラック性等の機械的耐久性や耐候性が高度に要求される部位への適用も可能である。
なお、２０１０年５月１４日に出願された日本特許出願２０１０−１１１８１３号の明細書、特許請求の範囲、図面及び要約書の全内容をここに引用し、本発明の開示として取り入れるものである。
【国際調査報告】
2011142463.tif 000006
2011142463.tif 000007
2011142463.tif 000008
2011142463.tif 000009